(57)【要約】【課題】プラスチック素材等の材料により形成された成形品の表面に、平面的な処理によりリアルな金属感とともに特殊な輝きを放つ光沢感や夜間時の視認性などの面白さのある意匠効果を有する金属調表面成形品とその製造方法を提供する。【解決手段】プラスチック素材等の材料により形成された成形品１０の表面に銀鏡面層２０が形成され、上記銀鏡面層２０の表面にトップコート層３０が形成され、上記トップコート層３０に蓄光性蛍光体Ｎを含有させることにより表面に金属感と暗中での視認性とを付与したり、上記トップコート層３０に光学干渉機能を有する複合繊維Ｔを含有させることにより表面に金属感と玉虫効果とを付与したものである。【選択図】      図４
2004237524.tif 000002
【特許請求の範囲】
【請求項１】
プラスチック素材等の材料により形成された成形品の表面に銀鏡面層が形成され、上記銀鏡面層の表面にトップコート層が形成され、上記トップコート層に蓄光性蛍光体を含有させることにより表面に金属感と暗中での視認性とを付与したことを特徴とする金属調表面成形品。
【請求項２】
プラスチック素材等の材料により形成された成形品の表面に銀鏡面層が形成され、上記銀鏡面層の表面にトップコート層が形成され、上記トップコート層に光学干渉機能を有する複合繊維を含有させることにより表面に金属感と玉虫効果とを付与したことを特徴とする金属調表面成形品。
【請求項３】
プラスチック素材等の材料により形成された成形品の表面に銀鏡面層が形成され、上記銀鏡面層の表面に所望のパターンの装飾模様層が形成され、上記装飾模様層の表面にトップコート層が形成され、上記装飾模様層及びトップコート層のうち少なくとも一つの層に蓄光性蛍光体を含有させることにより表面に金属感と装飾性と暗中での視認性とを付与したことを特徴とする金属調表面成形品。
【請求項４】
プラスチック素材等の材料により形成された成形品の表面に銀鏡面層が形成され、上記銀鏡面層の表面に所望のパターンの装飾模様層が形成され、上記装飾模様層の表面にトップコート層が形成され、上記装飾模様層及びトップコート層のうち少なくとも一つの層に光学干渉機能を有する複合繊維を含有させることにより表面に金属感と装飾性と玉虫効果とを付与したことを特徴とする金属調表面成形品。
【請求項５】
プラスチック素材等の材料により形成された成形品の表面に活性化処理剤と銀鏡反応処理剤をスプレーで吹き付けて銀鏡反応により銀鏡面層を形成し、上記銀鏡面層の表面にトップコート層を形成し、上記トップコート層に蓄光性蛍光体を含有させたことを特徴とする金属調表面成形品の製造方法。
【請求項６】
プラスチック素材等の材料により形成された成形品の表面に活性化処理剤と銀鏡反応処理剤をスプレーで吹き付けて銀鏡反応により銀鏡面層を形成し、上記銀鏡面層の表面にトップコート層を形成し、上記トップコート層に光学干渉機能を有する複合繊維を含有させたことを特徴とする金属調表面成形品の製造方法。
【請求項７】
プラスチック素材等の材料により形成された成形品の表面に活性化処理剤と銀鏡反応処理剤をスプレーで吹き付けて銀鏡反応により銀鏡面層を形成し、転写フィルム上に所望のパターンを印刷、乾燥の後、該転写フィルムを水面上に浮かべる前後何れか一方又は双方において、活性剤を該パターン上に塗布して、該パターン上に活性剤層を形成するとともにこの活性剤層でパターンを転写可能な状態に活性化し、次いで水面上の転写フィルムに成形品を当接せしめつつ該成形品の一部ないし全部を水中に没入させ、これによって転写フィルムを水圧によって該成形品に密着せしめ、銀鏡面層の表面にパターンの装飾模様層を形成し、上記装飾模様層の表面にトップコート層を形成し、上記装飾模様層のインク、活性剤、又はトップコート層のクリアのうち少なくとも一つの層に蓄光性蛍光体を含有させたことを特徴とする金属調表面成形品の製造方法。
【請求項８】
プラスチック素材等の材料により形成された成形品の表面に活性化処理剤と銀鏡反応処理剤をスプレーで吹き付けて銀鏡反応により銀鏡面層を形成し、転写フィルム上に所望のパターンを印刷、乾燥の後、該転写フィルムを水面上に浮かべる前後何れか一方又は双方において、活性剤を該パターン上に塗布して、該パターン上に活性剤層を形成するとともにこの活性剤層でパターンを転写可能な状態に活性化し、次いで水面上の転写フィルムに成形品を当接せしめつつ該成形品の一部ないし全部を水中に没入させ、これによって転写フィルムを水圧によって該成形品に密着せしめ、銀鏡面層の表面にパターンの装飾模様層を形成し、上記装飾模様層の表面にトップコート層を形成し、上記装飾模様層のインク、活性剤、又はトップコート層のクリアのうち少なくとも一つの層に光学干渉機能を有する複合繊維を含有させたことを特徴とする金属調表面成形品の製造方法。
【発明の詳細な説明】
【０００１】
【発明の属する技術分野】
本発明は、金属調表面成形品およびその製造方法に係り、特に、表面に金属感とともに暗中での視認性や玉虫効果などの面白さのある意匠効果を発揮することができるものに関する。
【０００２】
【従来の技術】
プラスチック素材、ゴム、ガラス、陶磁器、木材、皮革等の材料よりなる成形品の表面に金属蒸着等により金属表面層を形成した製品の一つに、金属調の自動車内装品やドアのノブ等がある。上記自動車内装品やドアのノブ等の表面に金属調の模様を施す技術としては、金属メッキやパール塗装をして金属表面層を形成したもの、さらにこの表面に金属調の柄を水圧転写したもの等がある。例えば、先行技術として「非金属成形体の金属表面加工法方法」というものがある。このものは、プラスチック素材等の非金属材料により非金属成形体を形成し、次に、上記非金属成形体の表面に金属蒸着または金属メッキにより金属表面層を形成させ、次いで、上記金属表面層にスジ模様や腐食模様等の金属調表面模様層を水圧転写により形成させたものである（特許文献１参照）。
【０００３】
【特許文献１】
特開平１１−２８８９８号公報
【０００４】
【発明が解決しようとする課題】
上記従来の製造方法によるものでは、リアルな金属感のある表面を得ることができるが、それのみでは面白さのある意匠効果を発揮することはできず、現在の多様な意匠的要求に充分応えられていない。例えば、昼間時には金属感が得られるものの特殊な輝きを放つ光沢感などが得られないし、夜間時には発光しないから、これを例えば自動車内装品及びドアのノブ等に採用した場合、暗がりでの操作性が悪く安全性に欠けるという問題がある。近時は、ドライバーの要求として、上記金属調の自動車内装品には、安全な運転操作や夜間の視認性が得られる製品が望まれている。それは、ドアのノブ等においても同様で、夜間時の視認性が得られる製品が望まれている。
【０００５】
更に、上記従来の製造方法によるものでは、非金属素材に金属蒸着法や電解メッキ法で金属表面層を形成するものであるから、有害な薬液や貴金属類を使用せざるを得ず、作業現場の環境不全やその廃液による公害で環境汚染してしまうこと、大きな設備と複雑な工程が必要で経済性に劣っていることが問題になっており、より簡易で経済性に富み、公害等の問題のない製造への要求が高まっている。
【０００６】
本発明はこのような点に基づいてなされたものでその目的とするところは、プラスチック素材等の材料により形成された成形品の表面に、簡単な製造方法によりリアルな金属感とともに特殊な輝きを放つ光沢感や夜間時の視認性などの面白さのある意匠効果を有する金属調表面成形品とその製造方法を提供することにある。
【０００７】
【課題を解決するための手段】
上記目的を達成するべく本発明の請求項１による金属調表面成形品は、プラスチック素材等の材料により形成された成形品の表面に銀鏡面層が形成され、上記銀鏡面層の表面にトップコート層が形成され、上記トップコート層に蓄光性蛍光体を含有させることにより表面に金属感と暗中での視認性とを付与したことを特徴とするものである。
【０００８】
また、本発明の請求項２による金属調表面成形品は、プラスチック素材等の材料により形成された成形品の表面に銀鏡面層が形成され、上記銀鏡面層の表面にトップコート層が形成され、上記トップコート層に光学干渉機能を有する複合繊維を含有させることにより表面に金属感と玉虫効果とを付与したことを特徴とするものである。
【０００９】
また、本発明の請求項３による金属調表面成形品は、プラスチック素材等の材料により形成された成形品の表面に銀鏡面層が形成され、上記銀鏡面層の表面に所望のパターンの装飾模様層が形成され、上記装飾模様層の表面にトップコート層が形成され、上記装飾模様層及びトップコート層のうち少なくとも一つの層に蓄光性蛍光体を含有させることにより表面に金属感と装飾性と暗中での視認性とを付与したことを特徴とするものである。
【００１０】
また、本発明の請求項４による金属調表面成形品は、プラスチック素材等の材料により形成された成形品の表面に銀鏡面層が形成され、上記銀鏡面層の表面に所望のパターンの装飾模様層が形成され、上記装飾模様層の表面にトップコート層が形成され、上記装飾模様層及びトップコート層のうち少なくとも一つの層に光学干渉機能を有する複合繊維を含有させることにより表面に金属感と装飾性と玉虫効果とを付与したことを特徴とするものである。
【００１１】
また、本発明の請求項５による金属調表面成形品の製造方法は、プラスチック素材等の材料により形成された成形品の表面に銀鏡面層を銀鏡反応により形成し、上記銀鏡面層の表面にトップコート層を形成し、上記トップコート層に蓄光性蛍光体を含有させたことを特徴とするものである。
【００１２】
また、本発明の請求項６による金属調表面成形品の製造方法は、プラスチック素材等の材料により形成された成形品の表面に銀鏡面層を銀鏡反応により形成し、上記銀鏡面層の表面にトップコート層を形成し、上記トップコート層に光学干渉機能を有する複合繊維を含有させたことを特徴とするものである。
【００１３】
また、本発明の請求項７による金属調表面成形品の製造方法は、プラスチック素材等の材料により形成された成形品の表面に活性化処理剤と銀鏡反応処理剤をスプレーで吹き付けて銀鏡反応により銀鏡面層を形成し、転写フィルム上に所望のパターンを印刷、乾燥の後、該転写フィルムを水面上に浮かべる前後何れか一方又は双方において、活性剤を該パターン上に塗布して、該パターン上に活性剤層を形成するとともにこの活性剤層でパターンを転写可能な状態に活性化し、次いで水面上の転写フィルムに成形品を当接せしめつつ該成形品の一部ないし全部を水中に没入させ、これによって転写フィルムを水圧によって該成形品に密着せしめ、銀鏡面層の表面にパターンの装飾模様層を形成し、上記装飾模様層の表面にトップコート層を形成し、上記装飾模様層のインク、活性剤、又はトップコート層のクリアのうち少なくとも一つの層に蓄光性蛍光体を含有させたことを特徴とするものである。
【００１４】
また、本発明の請求項８による金属調表面成形品の製造方法は、プラスチック素材等の材料により形成された成形品の表面に活性化処理剤と銀鏡反応処理剤をスプレーで吹き付けて銀鏡反応により銀鏡面層を形成し、転写フィルム上に所望のパターンを印刷、乾燥の後、該転写フィルムを水面上に浮かべる前後何れか一方又は双方において、活性剤を該パターン上に塗布して、該パターン上に活性剤層を形成するとともにこの活性剤層でパターンを転写可能な状態に活性化し、次いで水面上の転写フィルムに成形品を当接せしめつつ該成形品の一部ないし全部を水中に没入させ、これによって転写フィルムを水圧によって該成形品に密着せしめ、銀鏡面層の表面にパターンの装飾模様層を形成し、上記装飾模様層の表面にトップコート層を形成し、上記装飾模様層のインク、活性剤、又はトップコート層のクリアのうち少なくとも一つの層に光学干渉機能を有する複合繊維を含有させたことを特徴とするものである。
【００１５】
【作用】
本発明の請求項１の金属調表面成形品によると、ベース層が光沢のある銀鏡面となり、トップコート層において存在する蓄光性蛍光体は、太陽光や蛍光灯などの光の刺激を受けてエネルギーを吸収し、刺激停止後も吸収したエネルギーを光として、徐々に、比較的長時間にわたり発光する。このため、夜間、暗闇にあっては、それが施された成形品の存在、在り処が示されるようになる。一方、普段における成形品外観は銀鏡面によるものであり、光沢のある金属感を有し、高級感や意匠性が高められる。また、昼間観察される銀鏡面における微妙な発光による異なる意匠効果、夜間、暗闇での残光輝度の向上、視認性の向上をもたらす。更に、成形品が、自動車用パネルやドアのノブ等の形状に成形されたものであれば、視認性が向上し、それらの便利さ、安全性が助長される。
【００１６】
本発明の請求項２の金属調表面成形品によると、ベース層が光沢のある銀鏡面となり、トップコート層において存在する光学干渉機能を有する複合繊維は、モルフォ蝶の羽の輝きを放つ特殊な光沢感が得られる。このため、成形品外観は銀鏡面によるものであり、光沢のある金属感を有し、高級感や意匠性が高められる。また、光学干渉機能を有する複合繊維は光学干渉効果を得て玉虫効果を有するものであり、見る方向によって色が変化して意匠的に面白い表現が得られる。
【００１７】
本発明の請求項３の金属調表面成形品によると、ベース層が光沢のある銀鏡面、その上に所望のパターンの装飾模様層、その上にトップコート層と３層になり、光沢のあるリアルな金属感を有する。そして、上記装飾模様層及びトップコート層のうち少なくとも一つの層において存在する蓄光性蛍光体は、太陽光や蛍光灯などの光の刺激を受けてエネルギーを吸収し、刺激停止後も吸収したエネルギーを光として、徐々に、比較的長時間にわたり発光する。このため、夜間、暗闇にあっては、それが施された成形品の存在、在り処が示されるようになる。一方、普段における成形品外観は銀鏡面によるものであり、光沢のあるリアルな金属感を有して、高級感や意匠性が高められる。また、昼間観察される銀鏡面における微妙な発光による異なる意匠効果、夜間、暗闇での残光輝度の向上、視認性の向上をもたらす。更に、成形品が、自動車用パネルやドアのノブの形状に成形されたものであれば、視認性が向上し、それらの便利さ、安全性が助長される。
【００１８】
本発明の請求項４の金属調表面成形品によると、ベース層が光沢のある銀鏡面層、その上に所望のパターンの装飾模様層、その上にトップコート層と３層になり、光沢のあるリアルな金属感を有する。そして、上記装飾模様層及びトップコート層のうち少なくとも一つの層において存在する光学干渉機能を有する複合繊維は、モルフォ蝶の羽の輝きを放つ特殊な光沢感が得られる。このため、成形品外観は銀鏡面によるものであり、光沢のあるリアルな金属感を呈して、高級感や意匠性が高められる。また、光学干渉機能を有する複合繊維は光学干渉効果を得て玉虫効果を有するものであり、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現が得られる。
【００１９】
本発明の請求項５の金属調表面成形品の製造方法によると、種々の素材の成形品に対して従来のメッキ法のような設備を要さずに簡易に綺麗な外観の銀鏡面層を形成でき、また、上記銀鏡面層の表面にトップコート層を形成し、上記トップコート層に蓄光性蛍光体を含有させることにより、金属感とともに夜間時の視認性という面白さのある意匠効果を有する金属調表面成形品を提供することができる。
【００２０】
本発明の請求項６の金属調表面成形品の製造方法によると、種々の素材の成形品に対して従来のメッキ法のような設備を要さずに簡易に綺麗な外観の銀鏡面層を形成でき、また、上記銀鏡面層の表面にトップコート層を形成し、上記トップコート層に蓄光性蛍光体を含有させることにより、金属感とともに特殊な輝きを放つ光沢感という面白さのある意匠効果を有する金属調表面成形品を提供することができる。
【００２１】
本発明の請求項７の金属調表面成形品の製造方法によると、種々の素材の成形品に対して従来のメッキ法のような設備を要さずに簡易に綺麗な外観の銀鏡面層を形成でき、また、上記銀鏡面層の表面に装飾模様層とトップコート層を形成し、上記装飾模様層やトップコート層に蓄光性蛍光体を含有させることにより、リアルな金属感とともに夜間時の視認性という面白さのある意匠効果を有する金属調表面成形品を提供することができる。
【００２２】
本発明の請求項８の金属調表面成形品の製造方法によると、種々の素材の成形品に対して従来のメッキ法のような設備を要さずに簡易に綺麗な外観の銀鏡面層を形成でき、また、上記銀鏡面層の表面に装飾模様層とトップコート層を形成し、上記装飾模様層やトップコート層に光学干渉機能を有する複合繊維を含有させることにより、リアルな金属感を有するとともに、光学干渉機能を有する複合繊維は光学干渉効果を得て玉虫効果を有し、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現を有する金属調表面成形品を提供することができる。
【００２３】
【発明の実施の形態】
以下、図１〜図６を参照して本発明の第１の実施の形態を説明する。図１は金属調表面成形品４０の例として自動車のインストルメントパネル１００を示すものである。上記インストルメントパネル１００は、プラスチック素材等の材料により成形された成形品１０をベースとし、この表面にスプレー法による金属メッキにより銀鏡面層２０が形成され、更に、上記銀鏡面層の表面に蓄光性蛍光体Ｎを含んだトップコート層３０が形成されてなるものである。
【００２４】
また、図２は他の金属調表面成形品４０の例を示すものであり、室内のドアのノブ２００に適用したものである。上記ノブ２００は、同様にプラスチック素材等の材料により成形された成形品１０をベースとし、この表面にスプレー法による金属メッキにより銀鏡面層２０が形成され、更に、上記銀鏡面層の表面に蓄光性蛍光体Ｎを含んだトップコート層３０が形成されてなるものである。
【００２５】
続いて、図３〜図６を参照して上記金属調表面成形品４０の製造方法を説明する。まず、上記成形品１０は、プラスチック素材等の材料により形成される。上記材料としては、ＡＢＳ樹脂が代表的なものであり、射出成形等により、所定の形状に成形されるものである。もっとも、このものは各種のプラスチック素材、ゴム、ガラス、陶磁器、木材、皮革、金属、石等を使用し得るものである。
【００２６】
上記成形品１０の表面に形成される銀鏡面層２０は、スプレー法による銀メッキ処理が採用されている。このスプレー法は、析出させる金属を含む溶剤（水）に溶ける化合物と還元剤を液に溶かし、基体を液に漬け基体表面で金属を析出させる銀鏡反応を利用した無電解メッキであり、上記種々の素材表面に銀鏡面を得ることかできるものである。
【００２７】
図５と図６に具体的な製造工程を示すと、まず、基材１０は、「前処理」Ａにより表面洗浄と静電気除去を行う。続いて、「アンダーコート」Ｂにより上記基材１０に、２０μｍ以上のプライマー層Ｐを塗布する。この後、「乾燥」Ｃにより所定時間の間にわたりプライマー層Ｐの乾燥を行い、「表面洗浄」Ｄにより純水を吹き付けてゴミを洗い流す。更に、「表面活性化」Ｅにより二液式の表面活性剤Ｑを塗布した後、「表面洗浄」Ｆにて純水で表面を洗う。この工程後に、二液式の銀イオン液Ｒと一液式の還元液Ｓを同時に塗布して「銀鏡化」Ｇする。その後に、「表面洗浄」Ｈにより純水で表面を洗い、エアブローにより２分間程度「乾燥」Ｉさせる。最後に、「トップコート」Ｊにより、クリアに蓄光性蛍光体Ｎを含ませた塗料として塗布してトップコート層３０を形成させ、「乾燥」Ｋさせて金属調表面成形品４０を完成する。
【００２８】
すなわち、上記スプレー法は、銀鏡面層２０を形成する下地を調整し、この下地に活性化処理を施し、次いで、水洗処理し、金属塩と還元剤を反応させて銀鏡面を形成する方法であって、塩化第一錫とパラジウム、金、銀等の貴金属塩を含む活性化処理剤をスプレー法で吹き付けることによって活性化処理を施し、金属塩含有溶液と還元剤含有溶液からなる銀鏡反応処理剤をそれぞれスプレー法により同時に吹付けるものである。
【００２９】
上記スプレー法のメリットとしては、有害な薬液や貴金属類を一切使用しないから無公害で環境汚染しないこと、従来のメッキ法に匹敵する全反射率の銀鏡面層２０が簡単な設備と工程で経済的に実施できること、あらゆる素材表面に塗布が可能であること、が挙げられる。
【００３０】
続いて、蓄光性蛍光体Ｎについて説明する。蓄光性蛍光体Ｎは、太陽光や蛍光灯などの光の刺激を受けてエネルギーを吸収し、刺激停止後も吸収したエネルギーを光として、徐々に、比較的長時間にわたり発光し、また永く繰り返し使用できるものである。放射性物質を含まず、残光輝度が高く、残光時間が長くて、耐光性、耐久性があり、従来の夜光塗料物質とは異なる、新規物質が幾つか開発され、販売されるに至っている。このようなものに、アルミン酸ストロンチウムにより、或いはこれを主成分とする、根本特殊化学株式会社のＮ夜光（商品名）がある。このものは、ＭＡｌ２  Ｏ４  で表わされる化合物で、Ｍは、カルシウム、ストロンチウム、バリウムからなる群から選ばれる少なくとも１つ以上の金属元素からなる化合物を母結晶にすると共に、賦活剤としてユウロピウムをＭで表わす金属元素に対するモル％で０．００２％以上２０％以下添加し、さらに共賦活剤としてセリウム、プラセオジム、ネオジム、サマリウム、テルピウム、ジスプロシウム、ホルミウム、エルピウム、ツリウム、イッテルピウム、ルテチウムからなる群の少なくとも１つの以上の元素をＭで表わす金属元素に対するモル％で０．００２％以上２０％以下添加したものであり、その具体的な構成や製造方法は、「蓄光性蛍光体」として、特許第２５４３８２５号公報等に詳細に記載されている。すなわち、高純度のアルミナを主原料とし、これに炭酸ストロンチウムと、数種類の希土類元素を賦活剤として混合し、還元性雰囲気の１２００度以上の高温で３時間程度焼成後冷却し、更にこれを粉砕して、ふるい分けすることにより製造される。
【００３１】
また、このような蓄光性蛍光体Ｎは、クリア等のトップコート用の塗料類に添加されるのであるが、蓄光性蛍光体Ｎは平均粒度１０ミクロン前後であって、活性剤や塗料中にあって沈降気味となるので、それらの塗布に際しては使用直前に撹拌するのが望ましい。
【００３２】
上記蓄光性蛍光体Ｎは、長時間の残光特性を有し、酸化物系であることから化学的にも安定であり、且つ耐光性に優れている。また、放射線を含有しなくても視認可能な夜光性を有する。
【００３３】
上記第１の実施の形態の金属調表面成形品４０は、ベース層が光沢のある銀鏡面となり、トップコート層において存在する蓄光性蛍光体Ｎは、太陽光や蛍光灯などの光の刺激を受けてエネルギーを吸収し、刺激停止後も吸収したエネルギーを光として、徐々に、比較的長時間にわたり発光する。このため、夜間、暗闇にあっては、それが施された成形品の存在、在り処が示されるようになる。一方、普段における成形品外観は銀鏡面によるものであり、光沢のある金属感を有し、高級感や意匠性が高められる。また、昼間観察される銀鏡面における微妙な発光による異なる意匠効果、夜間、暗闇での残光輝度の向上、視認性の向上をもたらす。更に、成形品が、自動車用パネルやドアのノブ等の形状に成形されたものであれば、視認性が向上し、それらの便利さ、安全性が助長される。
【００３４】
具体的には、金属調表面成形品４０を自動車のインストルメントパネル１００に適用すると、薄暮から夜間時にかけては、金属調で上がボワーと光る特異な金属感が得られる。また、室内のドアのノブ２００に適用すると、薄暮から夜間時にかけては、金属調で上がボワーと光る特異な金属感が得られるとともに、視認性が向上し、安全・確実にノブ操作ができる。
【００３５】
更に、上記金属調表面成形品４０の製造方法によると、種々の素材の成形品に対して従来のメッキ法のような設備を要さずに簡易に綺麗な外観の銀鏡面層を形成でき、また、上記トップコート層に蓄光性蛍光体を含有させることにより、金属感とともに夜間時の視認性という面白さのある意匠効果を有する金属調表面成形品を簡単な工程のみで提供することができる。
【００３６】
次に、図７、図８を参照して本発明の第２の実施の形態を説明する。この第２の実施の形態の場合は、上記の実施の形態とはまた異なる意匠的な面白さを発揮できる金属調表面成形品４１であり、プラスチック素材等の材料により成形された成形品１０をベースとし、この表面にスプレー法による金属メッキにより銀鏡面層２０が形成され、更に、上記銀鏡面層２０の表面に光学干渉機能を有する複合繊維Ｔを含んだトップコート層３１が形成されてなるものである。
【００３７】
上記金属調表面成形品４１は、銀鏡面層２０を形成させる工程までは、上記第１の実施の形態と同様に製造され、その構成も同じであるからその説明を省略する。本実施の形態の場合、最後に銀鏡面層２０に光学干渉機能を有する複合繊維Ｔを含んだトップコート層３１を形成させるものであり、表面に光学干渉機能を有する複合繊維Ｔを含んだクリアを塗布してトップコート層３１を形成させ、乾燥させて金属調表面成形品４１を完成する。
【００３８】
上記光学干渉機能を有する複合繊維Ｔは、光の反射、干渉により発色する光学機能を有する交互多層積層構造の繊維である。すなわち、少なくとも２種のポリマー成分で構成される交互層状の断面構造を有する複合繊維において、（１）スルホン酸金属塩基を有する二塩基酸成分をポリエステルを形成している全二塩基酸成分当り０．  ３〜５モル％共重合しているポリエチレンナフタレートを主成分とするポリエステルよりなるＡ成分および脂肪族ポリアミドを主成分とするＢ成分よりなり、（２）前記Ａ成分よりなる層および前記Ｂ成分よりなる層とが、５層以上の交互積層し、かつ（３）それぞれの層の厚みが０．  ０２〜０．  ３ミクロン（μｍ）の範囲にあるものであり、その具体的な構成や製造方法は、「光学干渉機能を有する複合繊維」として、特開平１１−１８２６号公報に詳細に記載されているもの等である。上記光学干渉機能を有する複合繊維Ｔをトップコート層３１に含有させることで、モルフォ蝶の羽の鱗粉発色機構による独特の透明感のある輝きを放つことができる。
【００３９】
以上のように金属調表面成形品４１は、ベース層が光沢のある銀鏡面となり、トップコート層において存在する光学干渉機能を有する複合繊維Ｔにより、モルフォ蝶の羽の輝きを放つ特殊な光沢感を発揮するものとなり、このため、成形品外観は銀鏡面によるものであり、光沢のある金属感を有し、高級感や意匠性が高められる。また、光学干渉機能を有する複合繊維Ｔは光学干渉効果を得て玉虫効果を有し、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現を有するものである。従って、上記金属調表面成形品４１を自動車のインストルメントパネル１００又は室内のドアＤのノブ２００に適用すると、金属感とともに見る方向によって色が変化する意匠的に面白い表現が得られる。
【００４０】
また、上記金属調表面成形品４１の製造方法によると、種々の素材の成形品に対して従来のメッキ法のような設備を要さずに簡易に綺麗な外観の銀鏡面層を形成でき、また、上記トップコート層に光学干渉機能を有する複合繊維を含有させることにより、上記のような金属感とともに玉虫効果により見る方向によって色が変化して面白さのある意匠効果を有する金属調表面成形品を簡単な工程のみで提供することができる。
【００４１】
次に、図９〜図１３を参照して本発明の第３の実施を説明する。この第３の実施の形態の場合は、上記第１の実施の形態とはさらに異なる意匠効果を発揮できる金属調表面成形品４２であり、プラスチック素材等の材料により成形された成形品１０をベースとし、この表面にスプレー法による金属メッキにより銀鏡面層２０が形成され、更に、上記銀鏡面層２０の表面に所望のパターンの装飾模様層２５が形成され、上記装飾模様層２５の表面にトップコート層３３が形成され、上記装飾模様層２５及びトップコート層３３のうち少なくとも一つの層に蓄光性蛍光体Ｎが含有されてなるものである。
【００４２】
本実施の形態の場合、その製造方法は上記銀鏡面層２０を形成させる工程までは、上記第１の実施の形態と同様であり、その構成も同じであるからその説明を省略する。次に、上記銀鏡面層２０に、図１１に示すスジ模様や図１２に示す腐食模様や更には梨地模様等の金属調表面模様の装飾模様層２５が水圧転写により形成される。図１３に水圧転写による印刷装置２１の一例を示す。金属調表面模様を写真製版したパターン現出用の版ローラ２１ａと、これに水圧転写用インクを供給するインクローラ２１ｂと、上記版ローラ２１ａからパターンを転写されるウレタンロール等の印刷ローラ２１ｃと、上記印刷ローラ２１ｃと圧接して転写フィルム２２を送る受ローラ２１ｄと、インクローラ２１ｂと接したインク練りローラ２１ｅとを有し、上記転写フィルム２２は印刷ローラ２１ｃで転写パターンを印刷される。なお、この印刷装置２１によるときは、単色で比較的ラフで同一の金属調表面模様層を大量に形成しようとする場合に好適である。勿論、通常行われているように、別途の精緻なグラビア印刷機等にて予め金属調表面模様の装飾模様層２５を印刷し、乾燥の後、ロール状としたものから順次繰り出しつつ、活性剤を塗布してインクを膨潤させた上で、水圧転写するようにしてもよい。
【００４３】
転写装置２３は、上面開口の水槽２３ａを有し、水槽２３ａ内には水が貯留される。また、被転写体たる成形品１０の保持装置２５Ａを備える。保持装置２５Ａは、成形品１０を保持して、これを水中に没入させるとともに、水面上に引き上げて、転写パターンを成形品１０の表面に転写するものである。尚、勿論これら印刷装置や保持装置は、図示の構造のものに限られるものではなく、別途ポンプを付設して水を循環させるものであったり、フィルムを連続式で流さず、カットフィルムを静止水の上に置くバッチ式であったりしても良い。
【００４４】
上記水圧転写工程について説明すると、まず、上記印刷装置２１を使用して転写フィルム２２に金属調表面模様を印刷する。水溶性転写フィルム２２の一方の面に、例えば、スジ模様等の転写パターンを印刷し、インクの乾燥前に転写フィルム２２を転写装置２３に送る。
【００４５】
次に、転写装置２３を使用して、上記転写フィルム２２を印刷面を上にして水槽２３ａの水面上に浮かべ、次いで、保持装置２５Ａを使用して、成形基材である成形品１０を上記転写フィルム２２に向かって上方から水中に没入させ、これに伴う水圧により成形品１０の表面にスジ模様の転写パターンを転写する。
【００４６】
その後、必要に応じて、残留する転写フィルム２２成分を除去する水溶性フィルムの脱膜工程を行う。最後に上記装飾模様層２５の表面に蓄光性蛍光体Ｎを含んだトップコート層３３を形成させるものであり、表面に蓄光性蛍光体Ｎを含んだクリアを塗布してトップコート層３３を形成させ、乾燥させて金属調表面成形品４２を完成する。
【００４７】
以上のように金属調表面成形品４２は、ベース層が光沢のある銀鏡面、その上に所望のパターンの装飾模様層、その上にトップコート層と３層になり、光沢のあるリアルな金属感を有する。そして、上記装飾模様層及びトップコート層のうち少なくとも一つの層において存在する蓄光性蛍光体Ｎは、太陽光や蛍光灯などの光の刺激を受けてエネルギーを吸収し、刺激停止後も吸収したエネルギーを光として、徐々に、比較的長時間にわたり発光する。このため、夜間、暗闇にあっては、それが施された成形品の存在、在り処が示されるようになる。一方、普段における成形品外観は銀鏡面によるものであり、光沢のあるリアルな金属感を有して、高級感や意匠性が高められる。また、昼間観察される銀鏡面における微妙な発光による異なる意匠効果、夜間、暗闇での残光輝度の向上、視認性の向上をもたらす。更に、成形品が、自動車用パネルやドアのノブ等の形状に成形されたものであれば、視認性が向上し、それらの便利さ、安全性が助長される。具体的には、金属調表面成形品４２を自動車のインストルメントパネル１００に適用すると、薄暮から夜間時にかけては、金属調で上がボワーと光る特異な金属感が得られる。また、室内のドアのノブ２００に適用すると、薄暮から夜間時にかけては、金属調で上がボワーと光る特異な金属感が得られるとともに、視認性が向上し、安全・確実にノブ操作ができる。
【００４８】
また、上記金属調表面成形品４２の製造方法によると、種々の素材の成形品に対して従来のメッキ法のような設備を要さずに簡易に綺麗な外観の銀鏡面層を形成でき、また、上記銀鏡面層２０の表面に所望のパターンの装飾模様層２５を形成し、また、上記装飾模様層２５の表面にトップコート層３３を形成し、上記装飾模様層２５やトップコート層３３に蓄光性蛍光体Ｎを含有させることにより、リアルな金属感とともに夜間時の視認性という面白さのある意匠効果を有する金属調表面成形品を簡単な工程で提供することができる。
【００４９】
尚、本実施の形態の場合、上記蓄光性蛍光体Ｎを添加する部分及びその製造工程としては、蓄光性蛍光体Ｎをトップコートのクリアに添加してトップコート層３３に含有させるのに代えて、水圧転写の際にインク又は活性剤に添加して装飾模様層２５に含有させてもよく、あるいは、装飾模様層２５とトップコート層３３の双方に含有させてもよい。この実施形態の場合にも、上記の実施の形態と同様の作用効果を奏することができる。
【００５０】
次に、図１４、図１５を参照して本発明の第４の実施の形態を説明する。この第４の実施の形態の場合は、上記第２の実施の形態とはさらに異なる意匠効果を発揮できる金属調表面成形品４３であり、プラスチック素材等の材料により成形された成形品１０をベースとし、この表面にスプレー法による金属メッキにより銀鏡面層２０が形成され、更に、上記銀鏡面層２０の表面に所望のパターンの装飾模様層２５が形成され、上記装飾模様層２５及びトップコート層３３のうち少なくとも一つの層に光学干渉機能を有する複合繊維Ｔが含有されてなるものである。
【００５１】
本実施の形態の場合、その製造方法は上記銀鏡面層２０に、スジ模様、腐食模様、梨地模様等の金属調表面模様の装飾模様層２５を水圧転写により形成させる工程までは、上記第３の実施の形態と同様であり、その構成も同じであるからその説明を省略する。次に上記装飾模様層２５の表面に光学干渉機能を有する複合繊維Ｔを含んだトップコート層３５を形成させるものであり、表面に光学干渉機能を有する複合繊維Ｔを含んだクリアを塗布してトップコート層３５を形成させ、乾燥させて金属調表面成形品４３を完成する。
【００５２】
上記金属調表面成形品４３は、ベース層が光沢のある銀鏡面、その上に所望のパターンの装飾模様層２５、その上にトップコート層３３と３層になり、トップコート層において存在する光学干渉機能を有する複合繊維Ｔにより、モルフォ蝶の羽の輝きを放つ特殊な光沢感が得られる。このため、成形品外観は銀鏡面によるものであり、光沢のあるリアルな金属感を有し、高級感や意匠性が高められる。また、光学干渉機能を有する複合繊維Ｔにより光学干渉効果、所謂見る方向によって色が変化する玉虫効果を得ることができる。従って、上記金属調表面成形品４３を自動車のインストルメントパネル１００又は室内のドアＤのノブ２００に適用すると、金属感とともに見る方向によって色が変化する意匠的に面白い表現が得られる。成形品外観は光沢のあるリアルな金属感を有し、高級感や意匠性が高められ、また、光学干渉機能を有する複合繊維は光学干渉効果を得て玉虫効果を有するものであり、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現が得られる。
【００５３】
また、上記金属調表面成形品４３の製造方法によると、種々の素材の成形品に対して従来のメッキ法のような設備を要さずに簡易に綺麗な外観の銀鏡面層を形成でき、また、上記トップコート層に光学干渉機能を有する複合繊維Ｔを含有させることにより、金属感とともに玉虫効果を有し、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現を有する金属調表面成形品を簡単な工程により提供することができる。
【００５４】
尚、本実施の形態の場合、上記光学干渉機能を有する複合繊維Ｔを添加する部分及びその製造工程としては、光学干渉機能を有する複合繊維Ｔをトップコートのクリアに添加してトップコート層３３に含有させるのに代えて、水圧転写の際にインク又は活性剤に添加して装飾模様層２５に含有させてもよく、あるいは、装飾模様層２５とトップコート層３３の双方に含有させてもよい。この実施形態の場合にも、上記の実施の形態と同様の作用効果を奏することができる。
【００５５】
本発明は上記各実施の形態に限定されるものではない。例えば、本発明を適用する対象は、プラスチック素材で形成した自動車用パネルやドアのノブ等の成形品に限定されず、金属、ゴム、ガラス、陶磁器、木材、皮革等種々の材質のものに適用可能である。また、蓄光性蛍光体Ｎと光学干渉機能を有する複合繊維Ｔを同じトップコート層等に含有させることにより相乗的な意匠効果を発揮させるようにしても良い。
【００５６】
【発明の効果】
以上詳述したように請求項１の金属調表面成形品によると、ベース層が光沢のある銀鏡面となり、トップコート層に蓄光性蛍光体を含有させたから、普段における外観は光沢のある金属感を有し、高級感や意匠性が高められる。また、昼間観察される銀鏡面における微妙な発光による面白い意匠効果が発揮され、夜間、暗闇にあっては発光によってそれが施された成形品の存在、在り処が示されるようになり、視認性の向上をもたらし、それらの便利さ、安全性が助長される。
【００５７】
本発明の請求項２の金属調表面成形品によると、ベース層が光沢のある銀鏡面となり、トップコート層に光学干渉機能を有する複合繊維を含有させたから、成形品外観は光沢のある金属感を有するとともにモルフォ蝶の羽の輝きを放つ特殊な光沢感が得られ、玉虫効果のように見る方向によって色が変化して意匠的に面白い表現が得られる。
【００５８】
本発明の請求項３の金属調表面成形品によると、ベース層が光沢のある銀鏡面層、その上に所望のパターンの装飾模様層、その上にトップコート層と３層になり、光沢のあるリアルな金属感を有し、装飾模様層及びトップコート層のうち少なくとも一つに蓄光性蛍光体を含有しているから、成形品外観は光沢のあるリアルな金属感を有し、高級感や意匠性が高められ、また、昼間観察される銀鏡面における微妙な発光による面白い意匠効果が発揮され、夜間、暗闇にあっては発光によってそれが施された成形品の存在、在り処が示されるようになり、視認性の向上をもたらし、それらの便利さ、安全性が助長される。
【００５９】
本発明の請求項４の金属調表面成形品によると、ベース層が光沢のある銀鏡面層、その上に所望のパターンの装飾模様層、その上にトップコート層と３層になり、光沢のあるリアルな金属感を有し、装飾模様層及びトップコート層のうち少なくとも一つの層に光学干渉機能を有する複合繊維を含有しているから、成形品外観は光沢のあるリアルな金属感を有し、高級感や意匠性が高められ、また、光学干渉機能を有する複合繊維は光学干渉効果を得て玉虫効果を有するものであり、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現が得られる。
【００６０】
本発明の請求項５の金属調表面成形品の製造方法によると、種々の素材の成形品に対して従来のメッキ法のような設備を要さずに綺麗な外観の銀鏡面層を形成でき、また、簡単な工程により、金属感とともに夜間時の視認性という面白さのある意匠効果を有する金属調表面成形品を提供することができる。
【００６１】
本発明の請求項６の金属調表面成形品の製造方法によると、種々の素材の成形品に対して従来のメッキ法のような設備を要さずに綺麗な外観の銀鏡面層を形成でき、また、簡単な工程により、金属感とともに特殊な輝きを放つ光沢感という面白さのある意匠効果を有する金属調表面成形品を提供することができる。
【００６２】
本発明の請求項７の金属調表面成形品の製造方法によると、種々の素材の成形品に対して従来のメッキ法のような設備を要さずに綺麗な外観の銀鏡面層を形成でき、また、簡単な工程により、リアルな金属感とともに夜間時の視認性という面白さのある意匠効果を有する金属調表面成形品を提供することができる。
【００６３】
本発明の請求項８の金属調表面成形品の製造方法によると、種々の素材の成形品に対して従来のメッキ法のような設備を要さずに綺麗な外観の銀鏡面層を形成でき、また、簡単な工程により、リアルな金属感を有するとともに、光学干渉機能を有する複合繊維は光学干渉効果を得て玉虫効果を有し、それが背面の銀鏡面により反射もされるのであり、しかも、その反射は光学干渉機能を有する複合繊維の含まれる層の深さによって異なるものとなるので、それらが複合して、見る方向によって色が変化して意匠的に面白い表現を有する金属調表面成形品を提供することができる。
【図面の簡単な説明】
【図１】本発明の第１の実施の形態を示し、インストルメントパネルの正面図である。
【図２】本発明の第１の実施の形態を示し、ドアのノブの斜視図である。
【図３】本発明の第１の実施の形態を示し、金属調表面成形品の製造方法を示す工程図である。
【図４】本発明の第１の実施の形態を示し、金属調表面成形品の断面図である。
【図５】本発明の第１の実施の形態を示し、スプレー法による金属メッキの工程図である。
【図６】本発明の第１の実施の形態を示し、スプレー法金属メッキによる銀鏡表層の断面図である。
【図７】本発明の第２の実施の形態を示し、金属調表面成形品の製造方法を示す工程図である。
【図８】本発明の第２の実施の形態を示し、金属調表面成形品の断面図である。
【図９】本発明の第３の実施の形態を示し、金属調表面成形品の製造方法を示す工程図である。
【図１０】本発明の第３の実施の形態を示し、金属調表面成形品の断面図である。
【図１１】金属調表面模様の一例の写真である。
【図１２】金属調表面模様の他例の写真である。
【図１３】水圧転写印刷装置の説明図である。
【図１４】本発明の第４の実施の形態を示し、金属調表面成形品の製造方法を示す工程図である。
【図１５】本発明の第４の実施の形態を示し、金属調表面成形品の断面図である。
【符号の説明】
１０              成形品
２０              銀鏡面層
２５              装飾模様層
２７              銀鏡面層に蓄光性蛍光体を含んだインクの装飾模様層
２９              銀鏡面層に光学干渉機能を有する複合繊維を含んだインクの装飾模様層
３０              蓄光性蛍光体を含んだトップコート層
３１              光学干渉機能を有する複合繊維を含んだトップコート層
３３              装飾模様層に蓄光性蛍光体を含んだトップコート層
３５              装飾模様層に光学干渉機能を有する複合繊維を含んだトップコート層
４０〜４５        金属調表面成形品
１００            インストルメントパネル
２００            ドアのノブ
【図１】
2004237524.tif 000003
【図２】
2004237524.tif 000004
【図３】
2004237524.tif 000005
【図４】
2004237524.tif 000006
【図５】
2004237524.tif 000007
【図６】
2004237524.tif 000008
【図７】
2004237524.tif 000009
【図８】
2004237524.tif 000010
【図９】
2004237524.tif 000011
【図１０】
2004237524.tif 000012
【図１１】
2004237524.tif 000013
【図１２】
2004237524.tif 000014
【図１３】
2004237524.tif 000015
【図１４】
2004237524.tif 000016
【図１５】
2004237524.tif 000017